심재 는 도전 성 금속 을 주성분 으로 하 는 합금 이 면 , 와이어 강도 의 증가 에 의한 세선 화 , 또는 접합 신뢰 성 의 향상 등 에 유리 한 경우 도 있 다 . Cu 합금 의 경우 에 는 B , Pd , Bi , P , Zr 의 1 종 이상 을 5 내지 300 ppm 의 범위 에서 함유 함 으로써 , 본딩 와이어 의 인장 강도 , 탄성 비율 의 증가 등 에 의하 여 , 스팬 5 mm 정도 까지 의 롱 스팬 에서 의 직선 성 을 향상 하 는 효과 를 얻 을 수 있 다 . 상기 첨가 작용 을 높이 려면 , Cu 의 단층 와이어 로 는 충분 하 지 않 은 데 대하 여 , 심재 의 주성분 이 Cu 인 복 층 와이어 에 적용 하 는 것 이 높 은 효과 를 얻 을 수 있 는 것 을 확인 하 였 다 . 즉 , 심재 가 B , Pd , Bi , P , Zr 을 5 내지 300 ppm 의 범위 에서 함유 하 는 Cu 합금 이 고 , 표피 층 이 Pd , Pt , Ru 의 적어도 1 종 을 주성분 으로 하 여 , 상기 표피 층 의 표면 의 결정면 에 있 어서 의 와이어 길 이 방향 의 결정 방위 < hkl > 중 에서 , < 111 > 이 차지 하 는 비율 이 50 % 이상 인 것 에 의하 여 , 롱 스팬 에서 의 직선 성 을 향상 시키 는 효과 가 한층 높 아 진다 . 이 이유 로서 결정 방위 를 제어 한 표피 층 과 합금 원소 를 함유 하 는 심재 와 의 상승 효과 에 의하 여 , 직선 성 이 향상 된다고 생각 된다 .